АЛЮМИНИЕВЫЕ ПРОВОДНИКИ

1. Проводник, подходящий для использования в высоковольтном кабеле, содержащий алюминиевый сплав,
причем алюминиевый сплав содержит один или несколько элементов 3, 4 или 5 группы и/или лантанид, каждый из них с концентрацией в диапазоне от 0,006 до 0,030% (по массе), предпочтительно в диапазоне от 0,006 до 0,027% (по массе), например, в диапазоне от 0,008 до 0,025% (по массе), и
при этом проводник подвергнут термической обработке в диапазоне температур 185-315°С в течение времени в диапазоне 12-24 часа, так что проводник имеет проводимость около 61% IACS или более.
2. Проводник по п. 1, в котором алюминиевый сплав содержит 99,5% (по массе) или более алюминия, предпочтительно 99,65% (по массе) или более.
3. Проводник по п. 1 или 2, в котором алюминиевый сплав содержит от 0,00 до 0,02% (по массе) иттрия и/или эрбия, предпочтительно 0,01% (по массе).
4. Проводник по одному из предшествующих пунктов, в котором алюминиевый сплав также дополнительно содержит 0,1-0,3% (по массе) железа, предпочтительно от 0,12 до 0,18% (по массе).
5. Проводник по одному из предшествующих пунктов, в котором:
элемент 3 группы представляет собой скандий или иттрий, или их комбинацию,
элемент 4 группы представляет собой титан, цирконий или гафний, или их комбинацию,
элемент 5 группы представляет собой ниобий или тантал, или их комбинацию, и
лантанид представляет собой лантан, церий, празеодим или эрбий, или их комбинацию.
6. Проводник по одному из предшествующих пунктов,
в котором алюминиевый сплав содержит от 0,008 до 0,010% (по массе) циркония, и при этом термическая обработка может включать обработку при температуре от 270 до 290°С в течение 12-24 часов.
7. Проводник по одному из пп. 1-5, в котором алюминиевый сплав содержит от 0,013 до 0,020% (по массе) циркония, и при этом термическая обработка включает обработку при температуре от 185 до 225°С в течение 12-24 часов.
8. Проводник по одному из пп. 1-5, в котором алюминиевый сплав содержит от 0,020 до 0,025% (по массе) циркония, и при этом термическая обработка включает обработку при температуре от 200 до 240°С в течение 12-24 часов.
9. Использование проводника по одному из предшествующих пунктов в высоковольтном кабеле.
10. Высоковольтный кабель, содержащий сердечник и один или несколько проводников согласно одному из пп. 1-8.
11. Высоковольтный кабель по п. 10, в котором сердечник содержит композит или сталь, или инвар.
12. Высоковольтный кабель по п. 10 или 11, в котором сердечник содержит композит или сталь,
причем алюминиевый сплав содержит от 0,008 до 0,010% (по массе) циркония, и
при этом термическая обработка может включать обработку при температуре от 270 до 290°С в течение 12-24 часов.
13. Высоковольтный кабель по п. 10 или 11,
в котором сердечник содержит композит или сталь,
в котором алюминиевый сплав содержит от 0,013 до 0,020% (по массе) циркония, и
при этом термическая обработка включает обработку при температуре от 185 до 225°С в течение 12-24 часов.
14. Высоковольтный кабель по п. 10 или 11, в котором сердечник содержит композит или сталь, в котором алюминиевый сплав содержит от 0,020 до 0,025% (по массе) циркония, и при этом термическая обработка включает обработку при температуре от 200 до 240°С в течение 12-24 часов.
15. Способ производства проводника, подходящего для использования в высоковольтном кабеле согласно пп. 1-9, включающий в себя
плавление технически чистого алюминия в плавильной печи,
легирование легирующими элементами,
непрерывное литье профиля и поточную прокатку профиля в диапазоне температур от 380°С до 540°С,
протяжку проводника из катанки на конечный диаметр и
термическую обработку проводов с конечным диаметром.